(57)【要約】【課題】腐敗の恐れが無く、ダニの種類や生育ステージ、雌雄を選ばずに効果を発揮する安価なダニ誘引剤を提供する。【解決手段】小麦フスマ、小麦末粉、大豆皮、脱脂大豆、及び脱脂菜種からなる群から選択される１種以上のバイオマス材料、並びに熱可塑性樹脂を含むことを特徴とするバイオマスプラスチックからなるダニ誘引剤、前記バイオマス材料、及び熱可塑性樹脂を含む組成物を複合化する工程を含むダニ誘引剤の製造方法、並びに前記バイオマス材料を含有させることによって、バイオマスプラスチックにダニ誘引性を付与する方法。【選択図】図１
2020158428.tif 000002
【特許請求の範囲】
【請求項１】
小麦フスマ、小麦末粉、大豆皮、脱脂大豆、及び脱脂菜種からなる群から選択される１種以上のバイオマス材料、並びに熱可塑性樹脂を含むことを特徴とするバイオマスプラスチックからなるダニ誘引剤。
【請求項２】
前記バイオマス材料が、小麦フスマ、及び／又は脱脂菜種である請求項１に記載のダニ誘引剤。
【請求項３】
前記バイオマス材料の含有量が、前記バイオマスプラスチックの質量に基づいて１０質量％以上である請求項１又は２に記載のダニ誘引剤。
【請求項４】
前記熱可塑性樹脂が、ポリオレフィン系樹脂である請求項１〜３のいずれか１項に記載のダニ誘引剤。
【請求項５】
請求項１〜４のいずれか１項のダニ誘引剤を製造する方法であって、
小麦フスマ、小麦末粉、大豆皮、脱脂大豆、及び脱脂菜種からなる群から選択される１種以上のバイオマス材料、並びに熱可塑性樹脂を含む組成物を複合化する工程を含む製造方法。
【請求項６】
小麦フスマ、小麦末粉、大豆皮、脱脂大豆、及び脱脂菜種からなる群から選択される１種以上のバイオマス材料を含有させることによって、バイオマスプラスチックにダニ誘引性を付与する方法。
【発明の詳細な説明】
【技術分野】
【０００１】
本発明は、バイオマスプラスチックからなるダニ誘引剤、及びその製造方法に関する。
【背景技術】
【０００２】
ダニは、住居内等のヒトの生活空間、森林等の屋外の様々な場所に生息しており、特に住居内では布団、枕等の寝装具、畳、絨毯、クッション等に繁殖している。ダニは刺咬による直接的な被害だけでなく、死骸、脱皮殻、糞等がアレルゲンとなり、気管支喘息等の様々なアレルギー性疾患を引き起こすといわれている。
【０００３】
従来から、様々なダニ防除方法が知られており、例えば、化学物質である殺ダニ剤の散布によって除去する方法がある。しかし、この方法では、化学物質によって居住環境が汚染されてしまう問題もある。また、殺ダニ剤による防除は、ダニの死骸が残存する場合があり、上述のように、ダニの死骸による悪影響の対処には不十分である。そこで、近年、様々なダニ誘引剤を用いて、ダニを捕獲して処分する方法が開発されている。例えば、特許文献１では、ダニに対して高い誘引効果を有するダニ誘引剤、及びダニの死骸を残すことなく、かつ、集中的にダニを駆除することが可能なダニ誘引捕獲材及びダニ誘引方法を提供することを目的とし、総炭素数が４乃至１４のラクトン類から選ばれる１種以上の化合物を誘引成分として含むダニ誘引剤が開示されている。また、特許文献２では、ダニを効果的に誘引できる誘引剤、該誘引剤を用いてダニを誘引する方法、該誘引剤を用いたダニ捕獲器を提供することを目的とし、そば、緑茶、さつまいも及びとうもろこしからなる群より選択される少なくとも１種の加工物を含有する、ダニ誘引剤が開示されている。
【先行技術文献】
【特許文献】
【０００４】
【特許文献１】特開２００５−１６２７３０号公報
【特許文献２】特開２０１７−８１８２８号公報
【発明の概要】
【発明が解決しようとする課題】
【０００５】
特許文献２のような天然物系のダニ誘引剤は、特許文献１のような化学物質系のダニ誘引剤と比較して安価であり、ダニの種類や生育ステージ、雌雄を選ばずに効果が期待されるが、腐敗して不衛生になる場合がある。また、そのような誘引剤及び捕獲器等は、ダニを誘引し、捕獲した後、処分する際に、環境に負荷を与える場合がある。
【０００６】
したがって、本発明の目的は、腐敗の恐れが無く、ダニの種類や生育ステージ、雌雄を選ばずに効果を発揮する安価なダニ誘引剤を提供することにある。
【課題を解決するための手段】
【０００７】
本発明者らは、食品製造業において発生する種々の副産物をバイオマス材料として用いたバイオマスプラスチックのダニ誘引性について検討した結果、特定の材料を用いたバイオマスプラスチックがダニ誘引性を有することを見出し、本発明に至った。
【０００８】
すなわち、上記目的は、小麦フスマ、小麦末粉、大豆皮、脱脂大豆、及び脱脂菜種からなる群から選択される１種以上のバイオマス材料、並びに熱可塑性樹脂を含むことを特徴とするバイオマスプラスチックからなるダニ誘引剤によって達成される。なお、本発明において、ダニ誘引剤は、少なくとも１種のダニ類の誘引性が認められる物を意味する。
【発明の効果】
【０００９】
本発明により、食品製造業の副産物を利用したバイオマスプラスチックによって、腐敗の恐れが無く、ダニの種類や生育ステージ、雌雄を選ばずに効果を発揮する安価なダニ誘引剤を提供することができる。
【図面の簡単な説明】
【００１０】
【図１】本発明のダニ誘引性試験を説明するための概略断面図である。
【発明を実施するための形態】
【００１１】
［ダニ誘引剤］
本発明のダニ誘引剤は、小麦フスマ、小麦末粉、大豆皮、脱脂大豆、及び脱脂菜種からなる群から選択される１種以上のバイオマス材料、並びに熱可塑性樹脂を含むことを特徴とするバイオマスプラスチックからなる。本発明者らの検討によって、上記の食品製造業において発生する副産物のバイオマス材料と熱可塑性樹脂とを含むバイオマスプラスチックが、ダニ誘引性を有することが見出された。上記のようなバイオマスプラスチックは、腐敗の恐れが無く、食品製造業の副産物を利用して低コストで製造可能であるため、本発明のダニ誘引剤は、化学物質系のダニ誘引剤と比較して非常に安価なダニ誘引剤である。本発明において、前記バイオマス材料は、小麦フスマ、及び／又は脱脂菜種を含むことが好ましく、小麦フスマを含むことがさらに好ましい。
【００１２】
一般に、植物等の生物由来のバイオマス材料は、燃焼させてエネルギー利用を行った場合には二酸化炭素を発生するが、バイオマス材料の元となる植物が光合成により大気中から二酸化炭素を吸収することによって、全体で見ると二酸化炭素の量は増加しない「カーボンニュートラル」という特性を持っている。このようなカーボンニュートラルという考え方から、環境負荷の低減に貢献できるとして、バイオマス材料の利用は注目されている。その一環として、従来から、石油系プラスチック材料にバイオマス材料を混合したバイオマスプラスチックの開発が行なわれている。したがって、本発明のダニ誘引剤は、バイオマス材料の利用による環境負荷の低減の観点からも有益である。
【００１３】
本発明において、小麦フスマは、小麦から小麦粉を製造するプロセスで得られる小麦粒の外皮部分であり、小麦末粉は、小麦から得られる灰分が高い下級粉である。また、大豆皮は、大豆から大豆油や大豆粉を製造するプロセスにおける、脱皮工程で得られる大豆の皮部分であり、脱脂大豆は、大豆油を製造するプロセスにおける抽出工程で得られる抽出粕である。さらに、脱脂菜種は、菜種から菜種油を製造するプロセスにおける搾油及び／又は抽出工程で得られる搾油／抽出粕である。
【００１４】
本発明のダニ誘引剤によって、誘引されるダニには特に制限はない。例えば、ケダニ亜目、トゲダニ亜目、ササラダニ亜目、コナダニ亜目等のダニが挙げられる。具体的には、ヤケヒョウヒダニ、コナヒョウヒダニ等のチリダニ類、チリニクダニ、イエニクダニ、サヤアシニクダニ等のニクダニ類、コウノホシカダニ、ケナガコナダニ、ムギコナダニ等のコナダニ類、ミナミツメダニ、クワガタツメダニ、ホソツメダニ、アシナガツメダニ等のツメダニ類、イエダニ、トリサシダニ、スズメサシダニ、ワクモ等のトゲダニ類、イエササラダニ等のササラダニ類、マダニ類、ツツガムシ類、シラミダニ類、ヒゼンダニ類等が挙げられる。さらに、ダニは卵→幼ダニ→前若ダニ→後若ダニ→成ダニの順で生育する。本発明のダニ誘引剤によって、誘引されるダニの雌雄や生育ステージに特に制限はなく、本発明のダニ誘引剤の元へ移動できれば、いずれの生育ステージでもよい。
【００１５】
本発明のダニ誘引剤において、前記バイオマス材料の含有量には、特に制限はなく、使用するバイオマス材料の種類、熱可塑性樹脂の種類、所望のダニ誘引性、形状、強度、成形性等に応じて、適宜選択することができる。ダニ誘引性の観点から、前記バイオマス材料の含有量は、前記バイオマスプラスチックの質量に基づいて、１０質量％以上であることが好ましく、３０質量％以上がさらに好ましく、５０質量％以上が特に好ましい。また、バイオマスプラスチックの強度や成形性の観点から、前記バイオマス材料の含有量は、バイオマスプラスチックの質量に基づいて、８０質量％以下が好ましく、７０質量％以下がさらに好ましい。なお、本発明のダニ誘引剤においては、本発明の効果を損なわない限り、前記ダニ誘引性が得られるバイオマス材料以外のバイオマス材料を含んでいてもよい。
【００１６】
本発明のダニ誘引剤において、熱可塑性樹脂の種類は、上記バイオマス材料と複合化してバイオマスプラスチックを形成することができれば、特に制限はない。例えば、ポリオレフィン系樹脂、ポリスチレン樹脂、ポリ塩化ビニル樹脂、アクリロニトリル−ブタジエン−スチレン（ＡＢＳ）樹脂、ポリアミド、ポリエステル等の熱可塑性樹脂が挙げられる。成形性の観点からは、ポリオレフィン系樹脂が好ましく、例えば、高密度ポリエチレン（ＨＤＰＥ）、低密度ポリエチレン（ＬＤＰＥ）等のポリエチレン、ポリプロピレン、プロピレン−エチレン共重合体、プロピレン−α−オレフィン共重合体、ポリブテン−１等が挙げられる。カーボンニュートラルの観点からは、バイオマス由来プラスチックが好ましく、例えば澱粉樹脂、ポリ乳酸、ポリヒドロキシアルカノエート、バイオポリオレフィン等が挙げられる。これらの１種又は２種以上を組み合わせて用いることができる。
【００１７】
本発明のダニ誘引剤は、本発明の効果を損なわない限り、上記のバイオマス材料及び熱可塑性樹脂以外に、一般にプラスチックに配合される添加剤を適宜含有していてもよい。例えば、可塑剤、無機充填剤、光安定剤、熱安定剤、酸化防止剤、滑剤、難燃剤、耐加水分解剤、離型剤、帯電防止剤、抗菌剤、着色剤等が挙げられる。
【００１８】
本発明のダニ誘引剤の形態は、特に制限はない。ペレット状等の成形用原料の形態でもよく、シート状、フィルム状、チューブ状、袋状等、種々の形状の射出成形品、押出成形品、発泡成形品等の形態でもよい。
【００１９】
本発明のダニ誘引剤は、単独で、又は他のダニ誘引剤と併用して、例えば粘着捕獲部や多孔質材料等と組み合わせたダニ捕獲器、又は殺ダニ剤や乾燥剤等と組み合わせたダニ防除装置に使用することができる。
【００２０】
［ダニ誘引剤の製造方法］
本発明のダニ誘引剤を製造する方法は、小麦フスマ、小麦末粉、大豆皮、脱脂大豆、及び脱脂菜種からなる群から選択される１種以上のバイオマス材料、並びに熱可塑性樹脂を含む組成物を複合化する工程を含む。前記バイオマス材料及び熱可塑性樹脂を含む組成物を複合化することで、容易に本発明のバイオマスプラスチックからなるダニ誘引剤が製造できる。前記複合化の方法は、特に制限はなく、従来公知の熱可塑性樹脂の加熱混練方法を適宜採用することができる。例えば、前記ダニ誘引性が得られるバイオマス材料及び熱可塑性樹脂、並びに必要に応じて前記ダニ誘引性が得られるバイオマス材料以外のバイオマス材料、及び上述の各種添加剤を含む組成物を一軸押出機や二軸押出機、混合可塑化装置等の加熱混練機に投入することで複合化することができる。ナウターミキサー、Ｖ型ブレンダー、ヘンシェルミキサー等の混合機を用いて予備混合した後、上記加熱混練機を用いて複合化してもよい。また、複合化する前にバイオマス材料に前処理を施すことは差し支えない。例えば、熱可塑性樹脂と容易に複合化させるため、バイオマス材料の粉砕、乾燥、脱脂処理等の前処理を行うこともできる。本発明においては、複合化した後、引き続き成形工程を行い、各種形状の成形品の形態のダニ誘引剤を製造することもでき、ペレタイザー等を用いてペレット化して、成形用原料の形態のダニ誘引剤を製造することもできる。前記複合化工程から引き続いて、又はペレット化した成形用原料を用いて、成形品の形態のダニ誘引剤を製造する方法についても、従来公知の熱可塑性樹脂の成形方法を適宜採用することができる。例えば、押出成形法（インフレーション法、Ｔダイ法を含む）、射出成形法（射出プレス成形、射出発泡成形を含む）、カレンダー成形法、キャスティング成形法等によって、シート状、フィルム状、チューブ状、袋状等、種々の形状の成形品を製造することができる。なお、本発明の製造方法において、前記バイオマス材料、及び前記熱可塑性樹脂を含む組成物の好ましい態様は、上述の本発明のダニ誘引剤の場合と同様である。
【００２１】
なお、本発明は、上述の説明から理解できるように、小麦フスマ、小麦末粉、大豆皮、脱脂大豆、及び脱脂菜種からなる群から選択される１種以上のバイオマス材料を含有させることによって、バイオマスプラスチックにダニ誘引性を付与する方法にもある。本発明の方法の好ましい態様は、上述の本発明のダニ誘引剤の場合と同様である。
【実施例】
【００２２】
以下、本発明を実施例により詳細に説明する。
１．バイオマスプラスチックの調製
表１に示した各バイオマス材料を５０質量％の含有量で、熱可塑性樹脂であるポリプロピレンのペレットと予備混合した後、二軸押出機に供給し、加熱混練して複合化し、生成した複合体を二軸押出機出口でペレット状に切断した後、冷却、乾燥し、成形用原料の形態（ペレット）のバイオマスプラスチックを調製した。これらの成形用原料から、常法に従ってプレスシートを成形し、各試験用バイオマスプラスチック試料とした。
【００２３】
【表１】
2020158428.tif 000003
【００２４】
２．ダニ誘引性試験方法
（１）試験ダニ
ダニ誘引性試験に、ヤケヒョウヒダニ（雌雄及び生育ステージ混在）（以下、「ダニ」と称する）を用いた。ダニの培養は、ダニ培地（マウス用粉末飼料ＣＥ−２（日本クレア（株）製）及びＥＢＩＯＳビール酵母（アサヒグループ食品（株）製）を等量混合した粉末）で温度２５℃、相対湿度約７０％、暗条件で行なった。
（２）試験方法
図１に示した試験装置１０を用いて、ダニ誘引性試験を行なった。図示の通り、試験装置１０は、直径４ｃｍのガラスシャーレ１１及び直径９ｃｍのガラスシャーレ１２を有する。まず、１．で調製した各バイオマスプラスチックのプレスシートを直径４ｃｍの円形に切り出し、試験片２０を作製した。対照は、ろ紙を同様に切り出し試験片２０とした。図示の通り、各試験片２０をガラスシャーレ１１内に敷き、ガラスシャーレ１２上に設置し、ガラスシャーレ１１とガラスシャーレ１２の間に約１０，０００匹のダニを含むダニ培地３０を均一に投入した。このガラスシャーレ１２を、粘着シート１３を貼付したタッパー容器（図示していない）に設置した。なお、タッパー容器には、湿度調整のため、飽和食塩水をしみこませた脱脂綿をガラス容器に入れて収容した（図示していない）。タッパー容器を密閉し、２５℃の恒温器に収容し、暗条件で２４時間静置した。２４時間後、各試験片を敷いたガラスシャーレ１１内に侵入したダニ数を侵入数として計数した。上記試験は、３回繰り返し、平均侵入数を小数点以下第１位まで求めた。平均侵入数が１００匹以上の場合にダニ誘引性を有するものとした。
３．ダニ誘引性試験結果
各バイオマスプラスチックのダニ誘引性試験の結果を表２に示す。
【００２５】
【表２】
2020158428.tif 000004
【００２６】
表２に示した通り、バイオマス材料として小麦フスマ、小麦末粉、大豆皮、脱脂大豆、及び脱脂菜種を含むバイオマスプラスチックを用いた試験例１〜５でダニ誘引性が認められた。なお、侵入したダニを観察したところ、各生育ステージの個体が混在していた。一方、トウモロコシから澱粉を製造するプロセスのコーンウェットミリング（コーン製品の知識、第１００頁〜第１０５頁、幸書房（１９９３年）参照）の副産物であるグルテンミール、グルテンフィード、及びコーンファイバーを含むバイオマスプラスチックを用いた試験例６〜８では、ダニ誘引性は認められなかった。
【００２７】
以上により、小麦フスマ、小麦末粉、大豆皮、脱脂大豆、及び脱脂菜種からなる群から選択される１種以上のバイオマス材料を含むバイオマスプラスチックは、ダニ誘引性を有することが示唆された。
【００２８】
なお、本発明は上記の実施の形態の構成及び実施例に限定されるものではなく、発明の要旨の範囲内で種々変形が可能である。
【産業上の利用可能性】
【００２９】
本発明により、食品製造業の副産物を利用したバイオマスプラスチックによって、腐敗の恐れが無く、ダニの種類や生育ステージ、雌雄を選ばずに効果を発揮する安価なダニ誘引剤を提供することができる。また、食品製造業の副産物の有効利用、及びカーボンニュートラルの考え方による環境負荷の低減に貢献できる。
【符号の説明】
【００３０】
１０        試験装置
１１        直径４ｃｍのガラスシャーレ
１２        直径９ｃｍのガラスシャーレ
１３        粘着シート
２０        試験片
３０        ダニを含むダニ培地
【図１】
2020158428.tif 000005